(57)【要約】  ロボット及び約０．１重量％以上の水蒸気を含む環境を備えた中央移送ステーションと、移送ステーションの側面に結合された前洗浄チャンバと、移送ステーションの側面に結合されたバッチ処理チャンバとを有する処理プラットフォーム。基板を前洗浄して第１の表面から自然酸化物を除去し、アルキルシランを使用してブロッキング層を形成し、選択的に膜を堆積するように構成された処理プラットフォーム。処理プラットフォームを使用して複数のウエハを処理する方法もまた記載される。【選択図】図１
2020515082.tif 000002
【特許請求の範囲】
【請求項１】
内部にロボットを有し、複数の側面を有する中央移送ステーションと、
前記中央移送ステーションの第１の側面に結合され、かつ湿式エッチングプロセス又はドライエッチングプロセスのうちの１つ又は複数を実行するように構成された
前洗浄チャンバと、
前記中央移送ステーションの第２の側面に結合されたバッチ処理チャンバであって、ガスカーテンによって分離された複数の処理領域を有するバッチ処理チャンバであって、複数の基板が前記複数の処理領域を通って移動するように、中心軸の周りで前記複数の基板を支持し回転させるように構成されたサセプタアセンブリを含むバッチ処理チャンバと
を備え、
少なくとも前記中央移送ステーションが、不活性ガス中に約０．１重量％以上の水蒸気を含む環境を有する、処理プラットフォーム。
【請求項２】
前記中央移送ステーションの第３の側面に結合され、かつ分離プラズマを生成するように構成されたプラズマチャンバを更に備える、請求項１に記載の処理プラットフォーム。
【請求項３】
前記複数の処理領域が、ケイ素前駆体と、酸素供給反応物、窒素供給反応物又は炭素供給反応物のうちの１つ又は複数を含む反応物とを含み、かつ前記複数の処理領域が、パッシベーション剤を含むパッシベーション領域を更に含む、請求項１に記載の処理プラットフォーム。
【請求項４】
前記前洗浄チャンバ、前記バッチ処理チャンバ又はパッシベーションチャンバのうちの１つ又は複数が、アルキルシランを含むパッシベーション剤を供給するように構成される、請求項１に記載の処理プラットフォーム。
【請求項５】
前記アルキルシランが一般式ＳｉＲ４を有し、ここで各Ｒが独立してＣ１−Ｃ６アルキル、置換又は非置換アミン、置換又は非置換環状アミンであり、前記アルキルシランがＳｉ−Ｈ結合を実質的に含まない、請求項４に記載の処理プラットフォーム。
【請求項６】
前記アルキルシランが、４個から１０個の原子範囲の環を有する少なくとも１つの置換又は非置換環状アミンを含む、請求項５に記載の処理プラットフォーム。
【請求項７】
前記環状アミンが１個の窒素原子を有する、請求項６に記載の処理プラットフォーム。
【請求項８】
前記環状アミンが、ピロリジンの窒素原子が前記アルキルシランのケイ素原子に結合されたピロリジンを含む、請求項７に記載の処理プラットフォーム。
【請求項９】
前記アルキルシランが、１−（トリメチルシリル）ピロリジンを含む、請求項８に記載の処理プラットフォーム。
【請求項１０】
膜を堆積する方法であって、
ヒドロキシル終端表面を含む第１の基板表面と、水素終端表面を含む第２の基板表面とを含む基板を提供することと、
前記基板を、アルキルシランを含むパッシベーション剤に曝露し、前記ヒドロキシル終端表面と反応させて、前記第１の表面の上にブロッキング層を形成することと、
前記基板を１つ又は複数の堆積ガスに曝露して、選択的に前記第１の表面を越えて第２の基板表面の上に膜を堆積することと、
前記膜をヘリウム分離プラズマに曝露し、前記膜の品質を改善することと
を含み、
前記基板が、不活性ガスが約０．１重量％以上の水蒸気を有する環境を含む中央移送ステーションを通って少なくとも１回移動する、方法。
【請求項１１】
前記第１の基板表面及び前記第２の基板表面をエッチングプロセスに曝露し、前記ブロッキング層を形成する前に、前記第２の表面から自然酸化物を除去することを更に含み、前記エッチングプロセスが希釈ＨＦ又はプラズマベースのエッチングのうちの１つ又は複数を含む、請求項１０に記載の方法。
【請求項１２】
前記アルキルシランが一般式ＳｉＲ４を有し、ここで各Ｒが、独立してＣ１−Ｃ６アルキル、置換又は非置換アミン、置換又は非置換環状アミンであり、前記アルキルシランが実質的にＳｉ−Ｈ結合を含まない、請求項１１に記載の方法。
【請求項１３】
前記アルキルシランが、４個から１０個の原子範囲の環を有する少なくとも１つの置換又は非置換環状アミンを含む、請求項１２に記載の方法。
【請求項１４】
前記環状アミンが１つの窒素原子を有する、請求項１３に記載の方法。
【請求項１５】
前記アルキルシランがピロリジンを含む、請求項１４に記載の方法。
【発明の詳細な説明】
【技術分野】
【０００１】
本開示は、一般に、薄膜を堆積するための装置及び方法に関する。特に、本開示は、膜を選択的に堆積するための統合原子層堆積ツール及び方法に関する。
【背景技術】
【０００２】
集積回路は、基板表面上に複雑にパターン形成された材料層を生成するプロセスによって可能になる。基板上にパターン形成された材料を生成するには、材料層の堆積と除去のための制御された方法が必要である。最新の半導体製造プロセスでは、プロセスのステップ間で空気による中断のない膜の統合がますます重要になってきている。このような要件は、機器メーカーが様々な処理チャンバを単一のツールに統合できるようにするための課題となる。
【０００３】
薄膜の堆積で一般的になった１つのプロセスは、原子層堆積（ＡＬＤ）である。原子層堆積は、基板表面に化学吸着する前駆体に基板を曝露し、続いて化学吸着した前駆体と反応する反応物に曝露する方法である。ＡＬＤプロセスは自己制限的であり、膜の厚さを分子レベルで制御することができる。ただし、前駆体と反応物への曝露の間に反応チャンバをパージする必要があるため、ＡＬＤ処理には時間がかかる可能性がある。
【０００４】
半導体のパターン形成用途に必要なので、選択的堆積プロセスがより頻繁に用いられるようになってきている。従来、マイクロエレクトロニクス産業でのパターン形成は、様々なリソグラフィ及びエッチングプロセスを使用して達成されてきた。しかし、リソグラフィは、指数関数的に複雑で高価になっているため、特徴を堆積するための選択的堆積の使用が、より魅力的になっている。
【０００５】
デバイスのサイズが１０ｎｍ領域未満まで小さくなり続けているため、フォトリソグラフィ技術を使用した従来のパターン形成プロセスは、より困難になっている。不正確なパターン形成とデバイス性能の低下は、デバイスサイズが小さいほど、よく見られる。加えて、複数のパターニング技術によっても、製造プロセスが複雑になり、より高価になる。
【０００６】
したがって、当技術分野では、選択的にある表面を越えて異なる表面上に選択的に膜を堆積させる装置及び方法が必要である。
【発明の概要】
【０００７】
本開示の１つ又は複数の実施形態は、中央移送ステーション、前洗浄チャンバ及びバッチ処理チャンバを備える処理プラットフォームを対象とする。中央移送ステーションは、内部にロボットを有し、複数の側面有する。前洗浄チャンバは、中央移送ステーションの第１の側面に結合される。前洗浄チャンバは、湿式エッチングプロセス又はドライエッチングプロセスのうちの１つ又は複数を実行するように構成される。バッチ処理チャンバは、中央移送ステーションの第２の側面に結合される。バッチ処理チャンバは、ガスカーテンによって分離された複数の処理領域を有する。バッチ処理チャンバは、基板が複数の処理領域を通って移動するように、中心軸の周りで複数の基板を支持し回転させるように構成されたサセプタアセンブリを含む。少なくとも中央移送ステーションは、不活性ガス中に約０．１重量％以上の水蒸気を含む環境を有する。
【０００８】
本開示の更なる実施形態は、膜を堆積する方法を対象とする。ヒドロキシル終端表面を含む第１の基板表面と水素終端表面を含む第２の基板表面とを含む基板が、提供される。基板がパッシベーション剤に曝露され、ヒドロキシル終端表面と反応し、第１の表面の上にブロッキング層を形成する。パッシベーション剤は、アルキルシランを含む。基板が１つ又は複数の堆積ガスに曝露され、選択的に前記第１の表面を越えて第２の基板表面の上に膜を堆積する。膜がヘリウム分離プラズマに曝露され、膜の品質を改善する。基板は、不活性ガスが約０．１重量％以上の水蒸気を有する環境を含む中央移送ステーションを通って少なくとも１回移動する。
【０００９】
本開示の更なる実施形態は、膜を堆積する方法を対象とする。ヒドロキシル終端表面を含む第１の基板表面と水素終端表面を含む第２の基板表面とを含む基板が、提供される。基板表面は、エッチングプロセスに曝露され、第２の表面から自然酸化物を除去する。エッチングプロセスは、希釈ＨＦ又はプラズマベースのエッチングのうちの１つ又は複数を含む。基板がパッシベーション剤に曝露され、ヒドロキシル終端表面と反応し、ブロッキング層を形成する。パッシベーション剤が、一般式ＳｉＲ４を有するアルキルシランを含み、ここで各Ｒが、独立してＣ１−Ｃ６アルキル、置換又は非置換アミン、置換又は非置換環状アミンであり、アルキルシランが実質的にＳｉ−Ｈ結合を含まず、少なくとも１つのＲ基が、４個から１０個の範囲の原子を有する環を有する置換又は非置換環状アミンであり、１個の原子が窒素原子である。基板が１つ又は複数の堆積ガスに曝露され、選択的に第１の表面を越えて第２の基板表面の上に膜を堆積する。膜は、ケイ素と、酸素、窒素又は炭素のうちの１つ又は複数を含む。膜がヘリウム分離プラズマに曝露され、膜の品質を改善する。基板は、約０．１重量％以上の水蒸気を有する不活性ガスを含む環境を有する中央移送ステーションを通って少なくとも１回移動する。
【００１０】
本開示の上述の特徴を詳細に理解できるように、上記で簡単に要約されている本開示のより詳細な説明が、実施形態を参照することによって得られ、それらの実施形態の一部が添付図面に示される。しかし、本開示は他の等しく有効な実施形態も許容しうることから、添付図面は本開示の典型的な実施形態を示しているにすぎず、したがって、本開示の範囲を限定すると見なすべきではないことに留意されたい。
【図面の簡単な説明】
【００１１】
【図１】本開示の１つ又は複数の実施形態による処理プラットフォームの概略図を示す。
【図２】本開示の１つ又は複数の実施形態によるバッチ処理チャンバの断面図を示す。
【図３】本開示の１つ又は複数の実施形態によるバッチ処理チャンバの部分斜視図を示す。
【図４】本開示の１つ又は複数の実施形態によるバッチ処理チャンバの概略図を示す。
【図５】本開示の１つ又は複数の実施形態による、バッチ処理チャンバ内で使用するためのくさび形ガス分配アセンブリの一部の概略図を示す。
【図６】本開示の１つ又は複数の実施形態によるバッチ処理チャンバの概略図を示す。
【図７】本開示の１つ又は複数の実施形態による方法の概略図を示す。
【発明を実施するための形態】
【００１２】
添付図面において、類似の構成要素及び／又は特徴は、同一の参照符号を有することがある。更に、同種の様々な構成要素は、ダッシュと、類似の構成要素間で区別を行う第２の符号により、参照符号に従って区別されることがある。第１の参照符号だけが明細書中で使用される場合、説明は、第２の参照符号に関係なく、同一の第１の参照符号を有する類似の構成要素のうちの任意の１つに適用可能である。
【００１３】
本開示のいくつかの例示的な実施形態を説明する前に、本開示が下記の説明において明記される構成又はプロセスステップの詳細事項に限定されないと理解すべきである。本開示は、他の実施形態も可能であり、様々な方法で実践又は実行可能である。
【００１４】
本明細書において「ウエハ（ｗａｆｅｒ）又は基板（ｓｕｂｓｔｒａｔｅ）」とは、製造プロセス中にその上に膜処理が実行される、任意の基板表面又は基板上に形成された任意の材料面を指す。例えば、その上で処理が実行可能である基板表面は、用途に応じて、ケイ素、酸化ケイ素、歪みシリコン、シリコンオンインシュレータ（ｓｉｌｉｃｏｎ  ｏｎ  ｉｎｓｕｌａｔｏｒ：ＳＯＩ）、炭素がドープされた酸化ケイ素、アモルファスシリコン、ドープされたケイ素、ゲルマニウム、ヒ化ガリウム、ガラス、サファイアなどの材料、並びに金属、金属窒化物、金属合金、及びその他の導電性材料といった他の任意の材料を含む。基板は、半導体ウエハを含むが、それに限定されない。基板は、基板表面を研磨、エッチング、還元、酸化、水酸化、アニール、ＵＶ硬化、電子ビーム硬化及び／又はベークするために前処理プロセスに曝露されることがある。基板自体の表面上に直接膜処理を行うことに加えて、本開示では、開示されている膜処理ステップのうちの任意のものが、より詳細に後述されるように、基板上に形成された下層に対して実行されることもあり、「基板表面（ｓｕｂｓｔｒａｔｅ  ｓｕｒｆａｃｅ）」という用語は、文脈が示すように、そのような下層を含むことを意図している。したがって、例えば基板表面上に膜／層又は部分的な膜／層が堆積している場合には、新たに堆積した膜／層の露出面が、基板表面になる。
【００１５】
本開示の１つ又は複数の実施形態は、表面終端化学基に基づいて、処理ウエハの特定の領域上に選択的に誘電体膜を形成する方法を提供する。原子層堆積（ＡＬＤ）膜の成長は、従来の時間領域処理によって又はバッチ処理チャンバ内の空間ＡＬＤによって、実行することができる。いくつかの実施形態は、表面処理を使用して、デバイスウエハ上に異なる終端基が存在することを保証し、その後のＡＬＤ膜成長が異なる表面に基づいて区別されるようにする。例えば、Ｓｉ−Ｈ基で終端された露出したＳｉ表面を準備するには、希薄ＨＦ湿式洗浄又はプラズマベースのドライ洗浄を使用して、Ｓｉ表面の自然酸化物を除去し、Ｓｉ−Ｈ結合を形成することができる。ＡＬＤ膜の成長をブロックできる不動態化された表面を準備するために、酸化ケイ素表面に疎水性表面単層を形成することができる。例えば、アルキルアミノシランを酸化ケイ素表面に吸着させて、ＳｉＯ表面にアルキルシリル基を形成することができる。いくつかの実施形態のＡＬＤ膜成長化学は、パッシベーション化された（ｐａｓｓｉｖａｔｅｄ）ＳｉＯ表面ではなく、露出したＳｉ表面上で選択的に成長することができるハロゲン化ケイ素及びアンモニア反応に基づいている。いくつかの実施形態により達成可能な最大の厚さは、露出したＳｉ上で約１００Åの成長であり、パッシベーション化されたＳｉＯ表面上には実質的に膜成長がない。周期的なＳｉＯ表面の再生とパッシベーションを使用して、ＳｉＯよりも露出したＳｉ上でより厚い成長を見ることができるだろう。
【００１６】
いくつかの実施形態では、Ｓｉ／Ｃ／Ｏ／Ｎの組成を有する低誘電率膜も選択的に堆積させることができる。いくつかの実施形態のＳｉＣＯＮ堆積は、Ｃ含有Ｓｉ前駆体、アンモニア、及びＯ２、Ｏ３又はＮ２Ｏなどの酸化剤を使用する。
【００１７】
いくつかの実施形態では、堆積されたままの膜特性を改善する方法として、プラズマ処理が使用される。例えば、熱成長したＳｉＮ膜は、高い湿式エッチング速度を持つことができるだろう。驚くべきことに、ヘリウムを使用した分離プラズマ処理は、膜特性を劇的に改善することが示された。
【００１８】
図１は、本開示の１つ又は複数の実施形態による処理プラットフォーム１００を示す。図１に示される実施形態は、１つの可能な構成の単なる代表例であり、本開示の範囲を限定するものと解釈すべきではない。例えば、いくつかの実施形態では、処理プラットフォーム１００は、異なる数の処理チャンバ、バッファチャンバ、及びロボット構成を有する。
【００１９】
処理プラットフォーム１００は、複数の側面１１１、１１２、１１３、１１４、１１５、１１６を有する中央移送ステーション１１０を含む。図示された移送ステーション１１０は、第１の側面１１１、第２の側面１１２、第３の側面１１３、第４の側面１１４、第５の側面１１５及び第６の側面１１６を有する。６つの側面が図示されるが、当業者は、例えば、処理プラットフォーム１００の全体構成に応じて、移送ステーション１１０に対して任意の適切な数の側面が存在しうることを理解するだろう。
【００２０】
移送ステーション１１０は、内部に配置されたロボット１１７を有する。ロボット１１７は、処理中にウエハを移動させることができる任意の適切なロボットとすることができる。いくつかの実施形態では、ロボット１１７は、第１のアーム１１８及び第２のアーム１１９を有する。第１のアーム１１８及び第２のアーム１１９は、他のアームとは独立して動かすことができる。第１のアーム１１８及び第２のアーム１１９は、ｘ−ｙ平面で及び／又はｚ軸に沿って動かすことができる。いくつかの実施形態では、ロボット１１７は、第３のアーム又は第４のアーム（図示せず）を含む。アームの各々は、他のアームとは独立して動かすことができる。
【００２１】
バッチ処理チャンバ１２０は、中央移送ステーション１１０の第１の側面１１１に結合することができる。バッチ処理チャンバ１２０は、バッチ時間に一度にｘ個のウエハを処理するように構成することができる。いくつかの実施形態では、バッチ処理チャンバ１２０は、約４個（ｘ＝４）から約１２個（ｘ＝１２）の範囲のウエハを同時に処理するように構成することができる。いくつかの実施形態では、バッチ処理チャンバ１２０は、同時に６個（ｘ＝６）のウエハを処理するように構成される。当業者に理解されるように、バッチ処理チャンバ１２０は、個々のウエハの搬入／搬出間で複数のウエハを処理することができるが、各ウエハは、いつでも異なるプロセス条件に曝露されることがある。例えば、図２から図６に示されるような空間原子層堆積チャンバは、ウエハが異なる処理領域で異なるプロセス条件に曝露され、ウエハが各領域を通って移動する際に、プロセスが完了するようにする。
【００２２】
図２は、インジェクタ又はインジェクタアセンブリとも称される、ガス分配アセンブリ２２０と、サセプタアセンブリ２４０とを含む、処理チャンバ２００の断面図を示す。ガス分配アセンブリ２２０は、処理チャンバ内で使用される任意の種類のガス供給デバイスである。ガス分配アセンブリ２２０は、サセプタアセンブリ２４０に面する正面２２１を含む。正面２２１は、サセプタアセンブリ２４０に向けてガスの流れを供給するための任意の数の又は様々な開口部を有することができる。ガス分配アセンブリ２２０はまた、外周エッジ２２４も含み、図示される実施形態では、外周エッジ２２４は実質的に円形である。
【００２３】
使用される具体的な種類のガス分配アセンブリ２２０は、使用されている特定のプロセスに応じて変化しうる。本開示の実施形態は、サセプタとガス分配アセンブリとの間の間隙が制御される任意の種類の処理システムと共に使用することができる。様々な種類のガス分配アセンブリ（例えば、シャワーヘッドなど）を用いることができるが、本開示の実施形態は、複数の実質的に平行なガスチャネルを有する空間的ガス分配アセンブリを用いると、特に有用でありうる。この明細書及び付随する特許請求の範囲で使用される、「実質的に平行（ｓｕｂｓｔａｎｔｉａｌｌｙ  ｐａｒａｌｌｅｌ）」という用語は、ガスチャネルの長手方向軸が大体同じ方向に延びることを意味する。ガスチャネルの平行度には、若干の不完全性があってもよい。二元反応では、複数の実質的に平行なガスチャネルは、少なくとも１つの第１の反応性ガスＡのチャネル、少なくとも１つの第２反応性ガスＢのチャネル、少なくとも１つのパージガスＰのチャネル、及び／又は少なくとも１つの真空Ｖのチャネルを含むことができる。第１の反応性ガスＡのチャネル（複数可）、第２の反応性ガスＢのチャネル（複数可）、及び、パージガスＰのチャネル（複数可）から流れるガスは、ウエハの上面に向けられる。ガス流の一部は、ウエハの表面にわたって水平に移動し、パージガスＰのチャネル（複数可）を通って処理領域から出る。基板は、基板がガス分配アセンブリの一方の端から他方の端まで移動することで、処理ガスの各々に順に曝露され、基板表面上に層が形成されることになる。
【００２４】
いくつかの実施形態では、ガス分配アセンブリ２２０は、単一のインジェクタユニットで作製された剛性の静止体である。１つ又は複数の実施形態では、ガス分配アセンブリ２２０は、図３に示すように、複数の個別セクタ（例えば、複数のインジェクタユニット２２２）で構成される。単片の本体又は複数セクタの本体のいずれであっても、説明される本開示の様々な実施形態と共に使用することができる。
【００２５】
サセプタアセンブリ２４０は、ガス分配アセンブリ２２０の下に配置される。サセプタアセンブリ２４０は、上面２４１と、上面２４１における少なくとも１つの凹部２４２とを含む。サセプタアセンブリ２４０は、底面２４３及びエッジ２４４も有する。凹部２４２は、処理されている基板６０の形状及びサイズに応じて、任意の適した形状及びサイズとすることができる。図２に示す実施形態では、凹部２４２は、ウエハの底部を支持するための平らな底部を有しているが、凹部の底部は変化しうる。いくつかの実施形態では、凹部は、凹部の外周エッジの周辺に、ウエハの外周エッジを支持するようサイズ決定される段差領域を有する。ウエハの外周エッジの、この段差によって支持される分量は、例えば、ウエハの厚さ、及びウエハの裏側に既にある特徴の存在に応じて変動しうる。
【００２６】
いくつかの実施形態では、図２に示すように、サセプタアセンブリ２４０の上面２４１における凹部２４２は、凹部２４２内で支持される基板６０が、サセプタ２４０の上面２４１と実質的に同一平面の上面６１を有するように、サイズ決定される。本明細書及び添付の特許請求の範囲で使用される、「実質的に同一平面の（ｓｕｂｓｔａｎｔｉａｌｌｙ  ｃｏｐｌａｎａｒ）」という用語は、ウエハの上面とサセプタアセンブリの上面とが、±０．２ｍｍ以内で同一平面にあることを意味する。ある実施形態では、上面は、０．５ｍｍ、±０．４ｍｍ、±０．３５ｍｍ、±０．３０ｍｍ、±０．２５ｍｍ、±０．２０ｍｍ、±０．１５ｍｍ、±０．１０ｍｍ又は±０．０５ｍｍ以内で同一平面にある。
【００２７】
図２のサセプタアセンブリ２４０は、サセプタアセンブリ２４０を上昇させ、下降させ、かつ回転させることが可能な支持ポスト２６０を含む。サセプタアセンブリは、支持ポスト２６０の中心内にヒータ又はガスライン若しくは電子部品を含みうる。支持ポスト２６０は、サセプタアセンブリ２４０とガス分配アセンブリ２２０との間の間隙を広げたり狭めたりして、サセプタアセンブリ２４０を適切な位置へと移動させる、主たる手段でありうる。サセプタアセンブリ２４０は、サセプタアセンブリ２４０とガス分配アセンブリ２２０との間に所定の間隙２７０を創出するためにサセプタアセンブリ２４０に対してマイクロ調整を行うことができる、微調整アクチュエータ２６２も含みうる。
【００２８】
いくつかの実施形態では、間隙２７０の距離は、約０．１ｍｍから約５．０ｍｍの範囲内、又は約０．１ｍｍから約３．０ｍｍの範囲内、又は約０．１ｍｍから約２．０ｍｍの範囲内、又は約０．２ｍｍから約１．８ｍｍの範囲内、又は約０．３ｍｍから約１．７ｍｍの範囲内、又は約０．４ｍｍから約１．６ｍｍの範囲内、又は約０．５ｍｍから約１．５ｍｍの範囲内、又は約０．６ｍｍから約１．４ｍｍの範囲内、又は約０．７ｍｍから約１．３ｍｍの範囲内、又は約０．８ｍｍから約１．２ｍｍの範囲内、又は約０．９ｍｍから約１．１ｍｍの範囲内であるか、或いは約１ｍｍである。
【００２９】
図に示す処理チャンバ２００は、内部でサセプタアセンブリ２４０が複数の基板６０を保持できるカルーセル型チャンバである。図３に示すように、ガス分配アセンブリ２２０は、複数の別個のインジェクタユニット２２２を含んでよく、各インジェクタユニット２２２は、インジェクタユニットの下方でウエハが移動する際に、ウエハ上に膜を堆積可能である。サセプタアセンブリ２４０上の、ほぼ反対側に配置された、２つのパイ型インジェクタユニット２２２が図示される。このインジェクタユニット２２２の数は、例示目的のためだけに示される。より多い又はより少ない数のインジェクタユニット２２２を含むことができると理解されよう。いくつかの実施形態では、サセプタアセンブリ２４０の形状に一致する形状を形成するのに十分な数のパイ型インジェクタユニット２２２が存在する。いくつかの実施形態では、個々のパイ型インジェクタユニット２２２の各々は、他のインジェクタユニット２２２のいずれにも影響を与えることなく、個別に移動し、取り外され、かつ／又は交換されうる。例えば、ロボットがサセプタアセンブリ２４０とガス分配アセンブリ２２０との間の領域にアクセスして、基板６０を搬入／搬出できるようにするために、１つのセグメントが上昇しうる。
【００３０】
複数のウエハが同じプロセスフローを経るように、これら複数のウエハを同時に処理するために、複数のガスインジェクタを有する処理チャンバを使用することができる。例えば、図４に示すように、処理チャンバ２００は、４つのガスインジェクタアセンブリ及び４つの基板６０を有する。処理開始の際、基板６０は、ガス分配アセンブリ２２０間に置くことができる。サセプタアセンブリ２４０を４５°回転させる（１７）と、ガス分配アセンブリ２２０の間にある各基板６０は、ガス分配アセンブリ２２０の下に点線円で示されるように、膜堆積のためにガス分配アセンブリ２２０に移動することになる。更に４５o回転させることにより、基板６０はガス分配アセンブリ２２０から離れる方向に移動することになるだろう。基板６０とガス分配アセンブリ２２０との数は、同じであっても異なっていてもよい。いくつかの実施形態では、処理されているウエハの数は、存在するガス分配アセンブリと同じ数になる。１つ又は複数の実施形態では、処理されているウエハの数は、ガス分配アセンブリの数の分数又は整数倍になる。例えば、４つのガス分配アセンブリが存在する場合、４ｘの処理されているウエハが存在し、ここでｘは１以上の整数値である。例示的な実施形態では、ガス分配アセンブリ２２０は、ガスカーテンによって分離された８つの処理領域を含み、サセプタアセンブリ２４０は、６つのウエハを保持することができる。
【００３１】
図４に示す処理チャンバ２００は、実現可能な一構成を表しているにすぎず、本開示の範囲を限定するものと解釈すべきではない。ここでは、処理チャンバ２００は、複数のガス分配アセンブリ２２０を含む。図示した実施形態では、処理チャンバ２００の周囲に均等に離間した４つのガス分配アセンブリ２２０（インジェクタアセンブリとも称される）が存在する。図示する処理チャンバ２００は八角形であるが、これは実現可能な一形状であり、本開示の範囲を限定するものと解釈すべきではないことを当業者は理解するだろう。図示するガス分配アセンブリ２２０は台形であるが、単一の円形構成要素とすることができ、又は図３に示すもののように、複数のパイ型セグメントで構成することもできる。
【００３２】
図４に示す実施形態は、ロードロックチャンバ２８０（ファクトリインターフェースとも称される）、又はバッファステーションのような補助チャンバを含む。ロードロックチャンバ２８０は、例えば基板（基板６０とも称される）がチャンバ２００に搬入／チャンバ２００から搬出できるように、処理チャンバ２００の側面に結合される。サセプタ上に基板を移動させるために、ロードロックチャンバ２８０内にウエハロボットが配置されてもよい。
【００３３】
カルーセル（例えば、サセプタアセンブリ２４０）の回転は、連続的であっても、間欠的（非連続的）であってもよい。連続処理において、ウエハは、インジェクタの各々に順に曝露されるよう常に回転している。非連続処理において、ウエハは、インジェクタ領域に移動して停止し、次いで、インジェクタ間の領域８４に移動して停止することができる。例えば、カルーセルは、ウエハがインジェクタ間領域からインジェクタを横切って移動し（又はインジェクタに隣接して停止し）、カルーセルが再度停止できる次のインジェクタ間領域へと続いて移動するよう回転することができる。インジェクタ間で停止することにより、各層の堆積と堆積との間に、追加の処理ステップ（例えばプラズマへの曝露）のための時間が提供されうる。
【００３４】
図５は、インジェクタユニット２２２と称されうる、ガス分配アセンブリ２２０のセクタ又は一部分を示す。インジェクタユニット２２２は、個別に、又は他のインジェクタユニットと組み合わせて、使用することができる。例えば、図６に示すように、図５のインジェクタユニット２２２を４つ組み合わせて、単一のガス分配アセンブリ２２０を形成する。（分かりやすくするために、４つのインジェクタユニットを分ける線は図示されない。）図５のインジェクタユニット２２２は、パージガスポート２５５及び真空ポート２４５に加えて、第１の反応性ガスポート２２５と第２のガスポート２３５との両方を有しているが、インジェクタユニット２２２に、これらの構成要素の全てが必要なわけではない。
【００３５】
図５と図６との両方を参照すると、１つ又は複数の実施形態によるガス分配アセンブリ２２０は、複数のセクタ（又は複数のインジェクタユニット２２２）を備えてよく、各セクタは同一であるか又は異なっている。ガス分配アセンブリ２２０は、処理チャンバ内に配置され、ガス分配アセンブリ２２０の正面２２１に複数の細長いガスポート２２５、２３５、２４５を備える。複数の細長いガスポート２２５、２３５、２４５、２５５は、ガス分配アセンブリ２２０の内周エッジ２２３に隣接するエリアから外周エッジ２２４に隣接するエリアに向かって延びる。図示する複数のガスポートは、第１の反応性ガスポート２２５と、第２のガスポート２３５と、第１の反応性ガスポートと第２の反応性ガスポートの各々を取り囲む真空ポート２４５と、パージガスポート２５５とを含む。
【００３６】
図５又は図６に示す実施形態を参照して、ポートは少なくとも内周領域周辺から少なくとも外周領域周辺まで延びると記述するとしても、ポートは、単に内側領域から外側領域まで半径方向に延びるだけではない可能性がある。ポートは、真空ポート２４５が反応性ガスポート２２５及び反応性ガスポート２３５を取り囲むように、接線方向に延びる可能性がある。図５及び図６に示す実施形態では、くさび形の反応性ガスポート２２５、２３５は、内周領域及び外周領域に隣接したエッジを含む全てのエッジで、真空ポート２４５によって取り囲まれる。
【００３７】
図５を参照すると、基板が経路２２７に沿って移動するにつれ、基板表面の各部分は、様々な反応性ガスに曝露される。経路２２７を辿ると、基板は、パージガスポート２５５、真空ポート２４５、第１の反応性ガスポート２２５、真空ポート２４５、パージガスポート２５５、真空ポート２４５、第２のガスポート２３５、及び真空ポート２４５に曝露される、すなわちそれらに「遭遇する（ｓｅｅ）」ことになる。したがって、図５に示す経路２２７の端で、基板は、第１の反応性ガスポート２２５からの第１の反応性ガス、及び第２の反応性ガスポート２３５からの第２の反応性ガスに曝されて、層を形成した。図示されるインジェクタユニット２２２は、四分円となっているが、より大きい又はより小さいものである可能性もある。図６に示すガス分配アセンブリ２２０は、連続的に結合された図４の４つのインジェクタユニット２２２の組み合わせと見なすことができる。
【００３８】
図５のインジェクタユニット２２２は、反応性ガス同士を分離させるガスカーテン２５０を示す。「ガスカーテン（ｇａｓ  ｃｕｒｔａｉｎ）」という用語は、反応性ガスを混合しないように分離させるガス流又は真空の任意の組み合わせを説明するために使用される。図５に示すガスカーテン２５０は、真空ポート２４５の第１の反応性ガスポート２２５に隣接する部分、中間のパージガスポート２５５、及び真空ポート２４５の第２のガスポート２３５に隣接する部分を含む。このガス流と真空との組み合わせは、第１の反応性ガスと第２の反応性ガスとの気相反応を防止する又は最少化するために使用することができる。
【００３９】
図６を参照すると、ガス分配アセンブリ２２０からのガス流と真空との組み合わせは、複数の処理領域３５０への分離を形成する。処理領域は、３５０の間のガスカーテン２５０を用いて、個々のガスポート２２５、２３５の周りに大まかに画定される。図６に示す実施形態は、８つの別個のガスカーテン２５０を間に有する、８つの別個の処理領域３５０を構成する。処理チャンバは、少なくとも２つの処理領域を有することができる。いくつかの実施形態では、少なくとも３つ、４つ、５つ、６つ、７つ、８つ、９つ、１０、１１、又は１２の処理領域が存在する。
【００４０】
処理中に、基板は、どの所与の時点においても２つ以上の処理領域３５０に曝露されうる。しかし、異なる処理領域に曝露される部分は、その２つを分離するガスカーテンを有することになる。例えば、基板の前方エッジが第２のガスポート２３５を含む処理領域に入る場合、基板の中間部分はガスカーテン２５０の下にあり、かつ、基板の後方エッジは第１の反応性ガスポート２２５を含む処理領域内にあることになる。
【００４１】
ファクトリインターフェース（ロードロックチャンバ２８０）は、処理チャンバ２００に結合されて示される。参照のフレームを提供するために、基板６０は、ガス分配アセンブリ２２０に重ね合わせて示される。基板６０は、ガス分配アセンブリ２２０の前面２２１の近くに保持されるよう、しばしばサセプタアセンブリ上に置かれることがある。基板６０は、ファクトリインターフェース（ロードロック２８０）を介して、処理チャンバ２００内の基板支持体又はサセプタアセンブリ上に搬送される（図４参照）。処理領域内に配置された基板６０が図示されうるが、それは、基板が、第１の反応性ガスポート２２５に隣接し、かつ２つのガスカーテン２５０ａ、２５０ｂの間に位置するからである。基板６０を経路２２７に沿って回転させることにより、この基板は、処理チャンバ２００の周りを反時計回りに移動することになる。ゆえに、基板６０は、第１の処理領域３５０ａから第８の処理領域３５０ｈまでの処理領域に曝露されることになり、第１の処理領域と第８の処理領域との間に全ての処理領域が含まれる。
【００４２】
本開示のいくつかの実施形態は、複数の処理領域３５０ａ−３５０ｈを有し、各処理領域がガスカーテン２５０によって隣接する領域から分離された処理チャンバ２００を含む処理方法を対象とする。例えば、図６に処理チャンバが示される。処理チャンバ内のガスカーテンと処理領域の数は、ガス流の配置に応じて、任意の適した数とすることができる。図６に示す実施形態は、８つのガスカーテン２５０と８つの処理領域３５０ａ−３５０ｈとを有する。
【００４３】
再び図１を参照すると、処理プラットフォーム１００は、中央移送ステーション１１０の第２の側面１１２に結合された前洗浄チャンバ１４０を含む。前洗浄チャンバ１４０は、希釈（１％）フッ化水素酸を含む湿式エッチング又はプラズマベースのエッチングを含むドライエッチングのうちの１つ又は複数にウエハを曝露するように構成される。例えば、プラズマベースのエッチングプロセスは、基板表面をアンモニアとＨＦとの混合物に曝露することがある。
【００４４】
いくつかの実施形態では、処理プラットフォームは、中央移送ステーション１１０の第３の側面１１３に結合された第２のバッチ処理チャンバ１３０を更に備える。第２のバッチ処理チャンバ１３０は、バッチ処理チャンバ１２０と同様に構成することができ、又は異なるプロセスを実行するか、異なる数の基板を処理するように構成することができる。
【００４５】
第２のバッチ処理チャンバ１３０は、第１のバッチ処理チャンバ１２０と同じであっても異なっていてもよい。いくつかの実施形態では、第１のバッチ処理チャンバ１２０及び第２のバッチ処理チャンバ１３０は、同じバッチ時間で同じ数のウエハで同じプロセスを実行するように構成され、したがって、ｘ及びｙ（第２のバッチ処理チャンバ１３０内のウエハの数）は同じであり、第１のバッチ時間及び第２のバッチ時間（第２のバッチ処理チャンバ１３０の）は同じである。いくつかの実施形態では、第１のバッチ処理チャンバ１２０及び第２のバッチ処理チャンバ１３０は、１つ又は複数の異なる数のウエハ（ｘはｙに等しくない）、異なるバッチ時間、又はその両方を有するように構成される。
【００４６】
図１に示される実施形態では、処理プラットフォーム１００は、中央移送ステーション１１０の第４の側面１１４に結合された第２の前洗浄チャンバ１５０を含む。第２の前洗浄チャンバ１５０は、前洗浄チャンバ１４０と同じであっても異なっていてもよい。いくつかの実施形態では、第１のバッチ処理チャンバ１２０及び第２のバッチ処理チャンバ１３０は、同じバッチ時間（ｘ＝ｙ）で、同じ数のウエハを処理するように構成され、第１及び第２の単一ウエハ処理チャンバ（すなわち、前洗浄チャンバ１４０、１５０）は、同じ時間（１／ｘ＝１／ｙ）で同じプロセスを実行するように構成される。
【００４７】
処理プラットフォーム１００は、ロボット１１７に結合されたコントローラ１９５を含むことができる（結合は示されていない）。コントローラ１９５は、ロボット１１７の第１のアーム１１８を用いて、前洗浄チャンバ１４０と第１のバッチ処理チャンバ１２０との間でウエハを移動させるように構成することができる。いくつかの実施形態では、コントローラ１９５は、ロボット１１７の第２アーム１１９により第２の単一ウエハ処理チャンバ１５０と第２のバッチ処理チャンバ１３０との間でウエハを移動させるようにも構成される。
【００４８】
処理プラットフォーム１００は、中央移送ステーション１１０の第５の側面１１５に結合された第１のバッファステーション１５１及び／又は中央移送ステーション１１０の第６の側面１１６に結合された第２バッファステーション１５２も含むことができる。第１のバッファステーション１５１及び第２のバッファステーション１５２は、同じ又は異なる機能を実行することができる。例えば、バッファステーションは、処理されて元のカセットに戻されるウエハのカセットを保持してもよく、又は第１のバッファステーション１５１は、処理後に第２のバッファステーション１５２に移動される未処理ウエハを保持してもよい。いくつかの実施形態では、１つ又は複数のバッファステーションは、処理の前及び／又は処理の後にウエハを前処理、予熱又は洗浄するように構成される。
【００４９】
いくつかの実施形態では、コントローラ１９５は、ロボット１１７の第１のアーム１１８を使用して、第１のバッファステーション１５１と前洗浄チャンバ１４０及び第１バッチ処理チャンバ１２０のうちの１つ又は複数との間でウエハを移動させるように構成される。いくつかの実施形態では、コントローラ１９５は、ロボット１１７の第２のアーム１１９を使用して、第２のバッファステーション１５２と第２の単一ウエハ処理チャンバ１５０又は第２のバッチ処理チャンバ１３０のうちの１つ又は複数との間でウエハを移動させるように構成される。
【００５０】
コントローラ１９５は、その動作を制御するために、処理プラットフォーム１００の様々な構成要素に接続されうる。コントローラ１９５は、処理プラットフォーム１００全体を制御する単一のコントローラ、又は処理プラットフォーム１００の個々の部分を制御する複数のコントローラとすることができる。例えば、処理プラットフォーム１００は、個々の処理チャンバ、中央移送ステーション、ファクトリインターフェース及びロボットの各々に対して別個のコントローラを含みうる。いくつかの実施形態では、コントローラ１９５は、中央処理装置（ＣＰＵ）１９６、メモリ１９７、及びサポート回路１９８を含む。コントローラ１９５は、処理プラットフォーム１００を直接制御してもよく、特定の処理チャンバ及び／又はサポートシステム構成要素に関連付けられたコンピュータ（又はコントローラ）を介して制御してもよい。コントローラ１９５は、様々なチャンバ及びサブプロセッサを制御するための工業環境で使用できる任意の形態の汎用コンピュータプロセッサのうちの１つでありうる。コントローラ１９５のメモリ１９７又はコンピュータ可読媒体は、ランダムアクセスメモリ（ＲＡＭ）、読取り専用メモリ（ＲＯＭ）、フロッピーディスク、ハードディスク、光記憶媒体（例えば、コンパクトディスク若しくはデジタルビデオディスク）、フラッシュドライバ、又はローカル若しくは遠隔の任意の他の形態のデジタルストレージなど、容易に入手可能なメモリのうちの１つ又は複数でありうる。サポート回路１９８は、従来型の様態でプロセッサをサポートするためにＣＰＵ１９６に接続される。これらの回路は、キャッシュ、電力供給装置、クロック回路、入出力回路、及びサブシステムなどを含む。１つ又は複数のプロセスは、本明細書に記載の方法で、処理プラットフォーム１００又は個々の処理チャンバの動作を制御するために実行又は呼び出すことができるソフトウェアルーチンとして、メモリ１９８に格納されうる。ソフトウェアルーチンはまた、ＣＰＵ１９６によって制御されているハードウェアから遠隔に位置する第２のＣＰＵ（図示せず）によって、記憶及び／又は実行されうる。コントローラ１９５は、流量、ガスバルブ、ガス源、回転、移動、加熱、冷却、又は様々な構成を実行するための他のプロセスを制御するための任意の命令又は機能を含むことができる１つ又は複数の構成を含むことができる。
【００５１】
処理プラットフォーム１００はまた、中央移送ステーション１１０と処理チャンバのいずれかとの間に１つ又は複数のスリットバルブ１６０を含みうる。図示される実施形態では、処理チャンバ１２０、１３０、１４０、１５０の各々と中央移送ステーション１１０との間にスリットバルブ１６０がある。スリットバルブ１６０は、中央移送ステーション１１０内の環境から処理チャンバ内の環境を分離するために開閉することができる。例えば、処理チャンバが処理中にプラズマを生成することになる場合、その処理チャンバのスリットバルブを閉じて、浮遊プラズマが搬送ステーションのロボットに損傷を与えないようにすることは役に立つことがある。
【００５２】
いくつかの実施形態では、処理チャンバは、中央移送ステーション１１０から容易に取り外し可能ではない。処理チャンバのいずれかでメンテナンスを実行できるようにするために、処理チャンバの各々は、処理チャンバの側面に複数のアクセスドア１７０を更に含んでもよい。アクセスドア１７０は、中央移送ステーション１１０から処理チャンバを取り外すことなく、処理チャンバへの手動アクセスを可能にする。図示された実施形態では、移送ステーションに結合された側面を除く処理チャンバそれぞれの各側面は、アクセスドア１７０を有する。非常に多くのアクセスドア１７０を含めることは、チャンバ内のハードウェアがドアを通してアクセス可能に構成される必要があるだろうから、採用される処理チャンバの構造を複雑にする可能性がある。
【００５３】
いくつかの実施形態の処理プラットフォームは、移送ステーション１１０に結合されたウォーターボックス１８０を含む。ウォーターボックス１８０は、処理チャンバのいずれか又はすべてに冷却剤を供給するように構成することができる。「ウォーター（ｗａｔｅｒ）」ボックスと呼ばれるが、当業者は、あらゆる冷却剤が使用できることを理解するだろう。
【００５４】
いくつかの実施形態では、処理プラットフォーム１００のサイズは、単一の電力コネクタ１９０を介して電力を収容するための結合を可能にする。単一の電力コネクタ１９０は、処理プラットフォーム１００に取り付けられて、処理チャンバの各々及び中央移送ステーション１１０に電力を供給する。
【００５５】
処理プラットフォーム１００は、ウエハ又はウエハのカセットをプラットフォーム１００に搬入できるように、ファクトリインターフェース１０２に結合することができる。ファクトリインターフェース１０２内のロボット１０３は、ウエハ又はカセットをバッファステーション１５１、１５２に出し入れすることができる。ウエハ又はカセットは、中央移送ステーション１１０のロボット１１７によって、プラットフォーム１００内を移動させることができる。いくつかの実施形態では、ファクトリインターフェース１０２は、別のクラスタツールの移送ステーションである。
【００５６】
いくつかの実施形態では、第２の前洗浄チャンバ１５０は、プラズマ処理チャンバである。いくつかの実施形態のプラズマ処理チャンバは、ヘリウムを含む分離プラズマに基板を曝露する。発明者らは、驚くべきことに、分離されたヘリウムプラズマがＳｉ／Ｃ／Ｏ／Ｎ膜の湿式エッチング速度を改善することを発見した。
【００５７】
図７は、本開示の１つ又は複数の実施形態による代表的な方法を示す。基板７１０は、ヒドロキシル終端表面を備えた第１の基板表面７１２を有する。基板７１０は、水素終端表面を備えた第２の基板表面７１４も有する。いくつかの実施形態では、第２の表面７１４は、図７に示されるように、その上に形成された何らかの自然酸化物を有する。図７に示される実施形態は、基板表面への単純な単結合を示すが、当業者は、これが単に例示目的であることを理解し、表面原子結合が図示されるほど単純ではないことを理解するだろう。例えば、酸化物表面は、２つ以上のケイ素原子に結合した架橋酸素原子の可能性があり、表面及びバルク組成の化学量論は必ずしも１対１ではない。
【００５８】
第１の表面７１２及び第２の表面７１４は、選択的堆積のための任意の適切な表面でありうる。いくつかの実施形態では、第１の表面は、−ＯＨ末端基を有する誘電体表面を含み、第２の表面は、自然酸化物を含む又は含まないＳｉ−Ｈ基を有するケイ素表面を含む。いくつかの実施形態では、第１の表面は、−ＯＨ末端基を有する誘電体表面を含み、第２の表面は、自然酸化物を含む又は含まない金属表面を含む。いくつかの実施形態では、第１の表面は、−ＯＨ末端基を有する金属酸化物表面を含み、第２の表面は、自然酸化物を含む又は含まないＳｉ−Ｈ基を含むケイ素表面を含む。いくつかの実施形態では、第１の表面は、−ＯＨ末端基を有する金属酸化物表面を含み、第２の表面は、自然酸化物を含まないクリーンな金属表面を含む。
【００５９】
自然酸化物が第２の表面７１４上に存在する場合、自然酸化物の除去は、より効果的な選択的堆積プロセスを可能にすることがある。基板７１０をエッチングプロセスに曝露することにより、第２の表面７１４から自然酸化物を除去することができる。エッチングプロセスは、湿式エッチングプロセス（例えば、希釈ＨＦ（１％）への曝露）又はドライエッチングプロセス（例えば、プラズマへの曝露）とすることができる。いくつかの実施形態では、エッチングプロセスは、プラズマベースのプロセスである。いくつかの実施形態では、プラズマベースのエッチングプロセスは、基板をアンモニア及びフッ化水素酸のプラズマに曝露することを含む。
【００６０】
いくつかの実施形態では、第２の表面７１４から自然酸化物を除去すると、実質的に水素終端のみを有する表面が提供される。このように使用される場合、「実質的に水素終端のみ（ｓｕｂｓｔａｎｔｉａｌｌｙ  ｏｎｌｙ  ｈｙｄｒｏｇｅｎ  ｔｅｒｍｉｎａｔｉｏｎｓ）」という用語は、表面終端が表面積の約９８％以上において水素であることを意味する。いくつかの実施形態では、第２の表面７１４から自然酸化物を除去すると、酸素終端が実質的にない表面が提供される。このように使用される場合、「実質的に酸素終端がない（ｓｕｂｓｔａｎｔｉａｌｌｙ  ｎｏ  ｏｘｙｇｅｎ  ｔｅｒｍｉｎａｔｉｏｎｓ）」という用語は、表面終端が酸素原子を含む表面積を約２％未満含むことを意味する。
【００６１】
１つ又は複数の実施形態では、第２の表面７１４から自然酸化物を除去するために使用されるプロセスはまた、第１の表面７１２も酸化し、実質的に水素終端のない表面を提供する。このように使用される場合、「実質的に水素終端がない（ｓｕｂｓｔａｎｔｉａｌｌｙ  ｎｏ  ｈｙｄｒｏｇｅｎ  ｔｅｒｍｉｎａｔｉｏｎｓ）」という用語は、指定された表面の表面終端が、表面積の約２％以下において水素であることを意味する。いくつかの実施形態では、第１の表面７１２は、実質的にヒドロキシル終端のみを含む。このように使用される場合、「実質的にヒドロキシル終端のみ（ｓｕｂｓｔａｎｔｉａｌｌｙ  ｏｎｌｙ  ｈｙｄｒｏｘｙｌ  ｔｅｒｍｉｎａｔｉｏｎｓ）」という用語は、対象表面の表面終端が表面積の約９８％以上においてヒドロキシル基であることを意味する。
【００６２】
第１の表面７１２及び第２の表面７１４を含む基板７１０は、ヒドロキシル終端表面と反応してブロッキング層７１３を形成するために、パッシべーション剤に曝露することができる。いくつかの実施形態のパッシベーション剤は、アルキルシランを含む。いくつかの実施形態では、一般式ＳｉＲ４を有し、ここで各Ｒは、独立して、Ｃ１−Ｃ６アルキル、置換又は非置換アミン、置換又は非置換環状アミンである。
【００６３】
いくつかの実施形態では、アルキルシランは、実質的にＳｉ−Ｈ結合を含まない。このように使用される場合、「実質的にＳｉ−Ｈ結合を含まない（ｓｕｂｓｔａｎｔｉａｌｌｙ  ｎｏ  Ｓｉ−Ｈ  ｂｏｎｄｓ）」という用語は、パッシベーション剤がケイ素結合の総数に基づいて約１％未満のＳｉ−Ｈ結合を含むことを意味する。いくつかの実施形態のパッシベーション剤は、第１の表面７１２上に表面終端−ＯＳｉＲｘを形成し、−ＯＨ終端を置換する。いくつかの実施形態では、パッシベーション剤は、１−（トリメチルシリル）ピロリジン又はビス（ジメチルアミノ）ジメチルシランのうちの１つ又は複数を含む。
【００６４】
いくつかの実施形態では、アルキルシランは、４個から１０個の原子の範囲の環を有する少なくとも１つの置換又は非置換環状アミンを含む。いくつかの実施形態では、アルキルシランは、１つの窒素原子を有する環状アミンを含む。いくつかの実施形態では、環状アミンは、せいぜい１つの窒素原子及び１つ以上の窒素原子を有する。１つ又は複数の実施形態では、環状アミンは、ピロリジンの窒素原子がアルキルシランのケイ素原子に結合しているピロリジンを含む。いくつかの実施形態では、アルキルシランは、１−（トリメチルシリル）ピロリジンを含む。１つ又は複数の実施形態では、アルキルシランは、本質的に１−（トリメチルシリル）ピロリジンからなる。このように使用される場合、「本質的に〜からなる（ｃｏｎｓｉｓｔｓ  ｅｓｓｅｎｔｉａｌｌｙ  ｏｆ  〜）」という用語は、アルキルシランが分子ベースで約９８％以上において１−（トリメチルシリル）ピロリジンであることを意味する。
【００６５】
基板は、任意の適切な温度及び圧力でパッシベーション剤に曝露することができる。いくつかの実施形態では、基板は、約５０℃から約５００℃の範囲、又は約１００℃から約４００℃の範囲の温度でパッシベーション剤に曝露される。いくつかの実施形態では、基板は、約３０Ｔｏｒｒ〜約１２０Ｔｏｒｒの範囲、又は約４０Ｔｏｒｒ〜約１００Ｔｏｒｒの範囲、又は約５０Ｔｏｒｒ〜約９０Ｔｏｒｒの範囲の圧力で、パッシベーション剤に曝露される。１つ又は複数の実施形態では、基板は、プラズマを含まない熱処理でパッシベーション剤に曝露される。
【００６６】
ブロッキング層７１３を形成した後に、基板７１０は、１つ又は複数の堆積ガスに曝露されて、選択的に第１の表面７１２を越えて第２の表面７１４上に膜７１５を堆積する。この点で使用される場合、「選択的に〜を越えて（ｓｅｌｅｃｔｉｖｅｌｙ  ｏｖｅｒ）」という用語は、膜が第１の表面に形成できるよりも大きい程度まで、膜が第２の表面に形成されることを意味する。例えば、膜７１５は、膜が第１の表面に形成されるよりも２０倍、３０倍、４０倍又は５０倍以上厚い第２の表面に形成することができる。
【００６７】
膜７１５の形成は、原子層堆積を含むがこれに限定されない任意の適切な技術によって起こりうる。いくつかの実施形態では、膜７１５は、図２から図６に示されるもののようなバッチ処理チャンバで形成される。例えば、膜７１５は、ケイ素前駆体及び反応物への連続的な曝露によって形成されてもよい。いくつかの実施形態の膜７１５は、ＳｉＮ、ＳｉＯ、ＳｉＯＮ、ＳｉＣ、ＳｉＣＯ、ＳｉＣＮ又はＳｉＣＯＮのうちの１つ又は複数を含む。いくつかの実施形態では、膜７１５は、ケイ素と、酸素、炭素又は窒素原子のうちの１つ又は複数とを含む。いくつかの実施形態では、膜７１５は、原子ベースで約２％までの量のＢ、Ａｓ又はＰのうちの１つ又は複数でドープされる。
【００６８】
いくつかの実施形態では、ケイ素前駆体はハロゲン化ケイ素を含み、反応物はアンモニアを含む。いくつかの実施形態では、ケイ素前駆体は、ハロゲン原子を含む又は含まない有機ケイ素化合物を含む。いくつかの実施形態では、反応物は、窒素寄与種、酸素寄与種及び／又は炭素寄与種を含む。いくつかの実施形態では、ケイ素前駆体は、窒素、酸素又は炭素のうちの１つ又は複数を膜７１５に寄与する。
【００６９】
バッチ処理チャンバでは、処理チャンバの交互の処理領域で、ケイ素前駆体と反応物に基板を曝露することができる。図６を参照すると、例えば、処理領域３５０ａ、３５０ｃ、３５０ｅ、３５０ｇは、基板表面をケイ素前駆体に曝露し、処理領域３５０ｂ、３５０ｄ、３５０ｆ、３５０ｈは、基板表面を反応物に曝露し、よって、処理チャンバの周りの基板の各回転は、基板表面を４サイクルのケイ素前駆体／反応物に曝露する。
【００７０】
基板は、任意の適切な処理チャンバ内でパッシベーション剤に曝露することができる。いくつかの実施形態では、基板は、前洗浄チャンバ内でパッシベーション剤に曝露される。いくつかの実施形態では、基板は、別個のパッシべーションチャンバ内でパッシベーション剤に曝露される。いくつかの実施形態では、基板は、バッチ処理チャンバ内でパッシベーション剤に曝露される。例えば、バッチ処理チャンバの処理領域は、変更することができ、処理領域を流れる反応性ガスがパッシベーション剤で置換される。ブロッキング層を形成した後、処理領域内のパッシベーション剤の流れは、ケイ素前駆体と反応物とで置き換えることができる。
【００７１】
膜の厚さは、所定の量まで堆積させることができる。しばらくして、ブロッキング層７１３が存在していても、膜７１５は、第１の表面７１２上に堆積し始める可能性がある。特定の動作理論に束縛されることなく、ブロッキング反応層７１３は、堆積反応物への繰り返しの曝露により除去されることがあると考えられる。膜７１５の厚さを増加させ、選択性を維持するために、ブロッキング層７１３は、定期的に補充されてもよい。いくつかの実施形態では、基板は、膜７１５を堆積するために、２０、３０、４０、５０、６０、７０、８０、９０又は１００未満の原子層堆積サイクルの後に、パッシベーション剤に曝露される。いくつかの実施形態では、基板は、膜７１５を約３０Åから約１００Åの範囲の厚さまで形成した後に、又は膜７１５を最大約２０Å、３０Å、４０Å、５０Å、６０Å若しくは７０Åまでの厚さに形成した後に、パッシベーション剤に曝露される。
【００７２】
ブロッキング層７１３の再生は、任意の適切なプロセスによって行うことができる。例えば、基板の表面は、約１Ｔｏｒｒから約３０Ｔｏｒｒの範囲の圧力で、約１０分から約６０分の範囲の時間、不活性ガス（例えば、Ｎ２又はＨｅ）でパージすることができる。表面をパージした後に、基板は、ブロッキング層７１３を再生するため、再度パッシベーション剤に曝露することができる。いくつかの実施形態では、表面は、約１５分から約５０分の範囲の時間、又は約２０分から約４０分の範囲の時間、パージされる。いくつかの実施形態では、表面は、約１０Ｔｏｒｒから約２５Ｔｏｒｒの範囲、又は約１５Ｔｏｒｒから約２０Ｔｏｒｒの範囲の圧力で、パージされる。
【００７３】
いくつかの実施形態では、ブロッキング層７１３は、最初に基板の表面全体をエッチングし、続いてパッシベーション剤に曝露することにより、再生される。エッチングプロセスは、表面を前洗浄するために使用されるものと同じプロセスであっても、又は異なるエッチングプロセスであってもよい。
【００７４】
膜７１５は、任意の適切な温度で形成することができる。いくつかの実施形態では、膜７１５は、約２００℃から約５５０℃の範囲、又は約３００℃から約５００℃の範囲、又は約３５０℃から約４５０℃の範囲の温度で形成される。いくつかの実施形態では、膜７１５は、プラズマ曝露のない熱処理によって形成される。いくつかの実施形態では、膜７１５は、プラズマ強化プロセスにより形成される。
【００７５】
堆積した膜７１５は、堆積後処理によって最適化又は改善できる膜特性を有しうる。例えば、堆積した窒化ケイ素膜は、高い湿式エッチング速度を有しうる。膜を堆積後処理に曝露することは、堆積膜７１５の湿式エッチング速度を改善するために使用することができる。いくつかの実施形態では、堆積後処理は、膜の品質を改善する。いくつかの実施形態では、改善された膜の品質は、湿式エッチング速度、屈折率、密度又は水素濃度のうちの１つ又は複数を含む。
【００７６】
いくつかの実施形態の堆積後処理は、基板表面を分離プラズマに曝露することを含む。１つ又は複数の実施形態の分離プラズマは、ヘリウムを含む。いくつかの実施形態では、分離プラズマは、本質的にヘリウムからなる。これに関連して使用される「本質的にヘリウムからなる（ｃｏｎｓｉｓｔｓ  ｅｓｓｅｎｔｉａｌｌｙ  ｏｆ  ｈｅｌｉｕｍ）」という用語は、プラズマが約９５原子％以上のヘリウムを含むことを意味する。いくつかの実施形態の処理圧力は、約１ｍＴｏｒｒから約１Ｔｏｒｒの範囲内にある。より低い圧力は、高アスペクト比構造の等方性処理に使用されうる。処理中のウエハ温度は、ほぼ室温から約５００oＣの範囲とすることができる。
【００７７】
いくつかの実施形態では、処理プラットフォームは、洗浄後に基板表面を容易に酸化しない環境を有する。これに関連して使用される「環境（ｅｎｖｉｒｏｎｍｅｎｔ）」という用語は、少なくとも中央移送ステーション１１０内の周囲条件を指す。いくつかの実施形態の処理プラットフォームの環境は、堆積プロセスで使用される任意の処理チャンバも含む。例えば、プロセスで２つの処理チャンバが使用される場合、「環境」には、２つの処理チャンバと中央移送ステーションとが含まれることがある。いくつかの実施形態では、処理プラットフォームの環境は、水蒸気を含む。水蒸気は、不活性ガス混合されていても、混合されていなくてもよい。いくつかの実施形態では、水蒸気は、不活性ガス中に約０．１重量％から約９０重量％の範囲の量で存在する。いくつかの実施形態では、水蒸気は、約１重量％から約８０重量％の範囲、又は約２重量％から約７０重量％の範囲、又は約３重量％から約６０重量％の範囲、又は約４重量％から約５０重量％の範囲、又は約５重量％から約４０重量％の範囲、又は約１０重量％から約２０重量％の範囲の量で存在する。いくつかの実施形態では、環境は、約０．１％、０．５％、１％、２％、３％、４％、５％、６％、７％、８％、９％、１０％、１２％、１４％、１６％、１８％、又は２０％以上の量の水蒸気を含む窒素、水素、ヘリウム、アルゴン、クリプトン、ネオン又はキセノンのうちの１つ又は複数を含む。
【００７８】
１つ又は複数の実施形態によれば、基板は、層を形成する前及び／又は後に処理を受ける。この処理は、同じチャンバ内で実行することも、１つ又は複数の別個の処理チャンバで実行することもできる。いくつかの実施形態では、基板を第１のチャンバから、さらなる処理のための別の第２のチャンバに移動させる。基板は、第１のチャンバから別の処理チャンバに直接移動させることができ、又は第１のチャンバから１つ若しくは複数の移送チャンバに移動させてから、別の処理チャンバに移動させることができる。したがって、処理装置は、移送ステーションと連通している複数のチャンバを備えうる。この種の装置は、「クラスタツール（ｃｌｕｓｔｅｒ  ｔｏｏｌ）」又は「クラスタシステム（ｃｌｕｓｔｅｒｅｄ  ｓｙｓｔｅｍ）」などと呼ばれることがある。
【００７９】
概して、クラスタツールは、基板の中心測定及び配向、ガス抜き、アニーリング、堆積及び／又はエッチングを含む様々な機能を実行する複数のチャンバを備えるモジュールシステムである。１つ又は複数の実施形態によれば、クラスタツールは、少なくとも第１のチャンバ及び中央移送チャンバを含む。中央移送チャンバは、複数の処理チャンバと複数のロードロックチャンバとの間で基板を往復搬送することができるロボットを収納しうる。移送チャンバは、真空条件に通常維持され、１つのチャンバから別のチャンバへ、及び／又はクラスタツールの前端に置かれたロードロックチャンバへ、基板を往復搬送するための中間段階を提供する。本開示に適合されうる２つの周知のクラスタツールは、Ｃｅｎｔｕｒａ（登録商標）及びＥｎｄｕｒａ（登録商標）であり、どちらもカリフォルニア州サンタクララのＡｐｐｌｉｅｄ  Ｍａｔｅｒｉａｌｓ，Ｉｎｃ．から入手可能である。しかしながら、本明細書に記載されるプロセスの特定のステップを実行する目的で、チャンバの正確な配置及び組み合わせは変更されることがある。使用されうる他の処理チャンバは、限定されないが、周期的層堆積（ＣＬＤ）、原子層堆積（ＡＬＤ）、化学気相堆積（ＣＶＤ）、物理的気相堆積（ＰＶＤ）、エッチング、前洗浄、化学洗浄、ＲＴＰなどの熱処理、プラズマ窒化、ガス抜き、配向、ヒドロキシル化、及びその他の基板処理を含む。クラスタツール上のチャンバ内で処理を実行することにより、その次の膜を堆積する前に酸化することなく、空気中の不純物との基板の表面汚染を回避することができる。
【００８０】
１つ又は複数の実施形態によれば、基板は、連続的に真空又は「ロードロック」条件下にあり、１つのチャンバから次のチャンバへ移動されるときに、周囲空気に曝露されない。移送チャンバは、このように真空下にあり、真空圧力下で「ポンプダウン」される。不活性ガスが、処理チャンバ又は移送チャンバの中に存在しうる。いくつかの実施形態では、反応物の一部又は全部を除去するために、不活性ガスがパージガスとして使用される。１つ又は複数の実施形態によれば、反応物が堆積チャンバから移送チャンバ及び／又は更なる処理チャンバに移動するのを防止するために、パージガスが堆積チャンバの出口で注入される。従って、不活性ガスの流れが、チャンバの出口でカーテンを形成する。
【００８１】
基板は、単一基板堆積チャンバの中で処理することができ、そこでは、単一の基板が搬入され、処理され、そして、他の基板が処理される前に搬出される。基板は、複数の基板が個々に、チャンバの第１の部分へと搬入され、チャンバを通って移動し、かつ、チャンバの第２の部分から搬出される、コンベヤシステムに類似した連続的な方法で処理することもできる。チャンバ及び関連するコンベヤシステムの形状は、直線経路又は曲線経路を形成しうる。加えて、処理チャンバは、複数の基板が、中心軸の周りを移動し、カルーセル経路の間中、堆積、エッチング、アニーリング、洗浄などの処理に曝露される、カルーセルであってもよい。
【００８２】
処理の間、基板は、加熱又は冷却することができる。そのような加熱又は冷却は、限定されないが、基板支持体の温度を変化させること、及び基板表面へ加熱された又は冷却されたガスを流すことを含む、任意の適当な手段により、達成することができる。いくつかの実施形態において、基板支持体は、伝導的に基板温度を変化させるように制御することができるヒータ／クーラを含む。１つ又は複数の実施形態において、用いられているガス（反応性ガス又は不活性ガスのいずれか）が、基板温度を局所的に変化させるために、加熱又は冷却される。いくつかの実施形態では、基板温度を対流で変化させるために、ヒータ／クーラが、基板表面に隣接してチャンバ内部に置かれる。
【００８３】
基板はまた、処理の間、静止又は回転させることができる。回転する基板は、連続的に又は不連続なステップで、回転させることができる。例えば、基板は、処理全体を通して回転させてもよく、又は種々の反応性ガス又はパージガスへの曝露と曝露の間に、少量ずつ回転させてもよい。処理の間に基板を（連続的又は段階的のいずれかで）回転させることは、例えば、ガス流の形状寸法における局所的な変動性の効果を最小化することによって、より均一な堆積又はエッチング形成に役立つことがある。
【００８４】
この明細書全体を通しての、「１つの実施形態（ｏｎｅ  ｅｍｂｏｄｉｍｅｎｔ）」、「ある実施形態（ｃｅｒｔａｉｎ  ｅｍｂｏｄｉｍｅｎｔｓ）」、「１つ又は複数の実施形態（ｏｎｅ  ｏｒ  ｍｏｒｅ  ｅｍｂｏｄｉｍｅｎｔｓ）」、又は、「実施形態（ａｎ  ｅｍｂｏｄｉｍｅｎｔ）」に対する言及は、実施形態に関連して説明される特定の特徴、構造、材料、又は特性が、本開示の少なくとも１つの実施形態に含まれることを意味する。ゆえに、この明細書全体の様々な箇所での「１つ又は複数の実施形態では」、「ある実施形態では」、「１つの実施形態では」、又は「実施形態では」といった表現の表出は、本開示の同一の実施形態に必ずしも言及するわけではない。更に、特定の特徴、構造、材料、又は特性は、１つ又は複数の実施形態において、任意の適した様態で組み合わされることがある。
【００８５】
本明細書の開示は特定の実施形態を参照して説明されているが、これらの実施形態は本開示の原理及び用途の例示にすぎないと理解すべきである。本開示の本質及び範囲から逸脱することなく、本開示の方法及び装置に対して様々な修正及び変形が実行可能であることが、当業者には明らかだろう。ゆえに、本開示は、添付の特許請求の範囲及びそれらの均等物に含まれる修正及び変形を含むことが意図される。
【図１】
2020515082.tif 000003
【図２】
2020515082.tif 000004
【図３】
2020515082.tif 000005
【図４】
2020515082.tif 000006
【図５】
2020515082.tif 000007
【図６】
2020515082.tif 000008
【図７】
2020515082.tif 000009
【国際調査報告】
2020515082.tif 000010
2020515082.tif 000011